(57)【要約】【課題】酸素吸蔵能を有するセリア−ジルコニア系化合物と、触媒機能を有する貴金属とを備える触媒体において、理論値以上の酸素吸蔵能を発現し、貴金属の凝集を防止する。【解決手段】酸素吸蔵能を有するセリア−ジルコニア系化合物と、触媒機能を有するＰｔ、Ｐｄなどの貴金属とを備える触媒体において、セリア−ジルコニア系化合物におけるＺｒの一部を、Ｃｅ以外であって酸化物の状態で酸素吸蔵能を有する元素であるＦｅ、Ｃｏなどの元素で置換するとともに、貴金属をセリア−ジルコニア系化合物のＣｅもしくはＺｒのサイトに置換して固溶させている。【選択図】図１
2007268434.tif 000002
【特許請求の範囲】
【請求項１】
酸素吸蔵能を有するセリア−ジルコニア系化合物と、触媒機能を有する貴金属とを備える触媒体において、
前記セリア−ジルコニア系化合物におけるＺｒの一部を、Ｃｅ以外であって酸化物の状態で酸素吸蔵能を有する元素で置換するとともに、前記貴金属を前記セリア−ジルコニア系化合物に固溶させたことを特徴とする触媒体。
【請求項２】
前記酸化物の状態で酸素吸蔵能を有する元素は、前記セリア−ジルコニア系化合物におけるＺｒのイオン半径よりも小さいものであることを特徴とする請求項１に記載の触媒体。
【発明の詳細な説明】
【技術分野】
【０００１】
本発明は、酸素吸蔵能を有するセリア−ジルコニア系化合物と、触媒機能を有する貴金属とを備える触媒体に関する。
【背景技術】
【０００２】
一般に、この種の触媒体は、酸素吸蔵能を有するセリア−ジルコニア系化合物と、触媒機能を有する貴金属とを備えるものであり（例えば特許文献１、特許文献２参照）、例えばＣＯ、ＨＣ、ＮＯｘを浄化するための三元触媒などに用いられる。
【０００３】
ここで、酸素吸蔵能を有するＯＳＣ（酸素吸蔵能）材料であるセリア−ジルコニア系化合物は、触媒近傍の雰囲気を制御するものであり、セリア（ＣｅＯ2）が雰囲気により２ＣｅＯ2⇔Ｃｅ2Ｏ3＋Ｏと変化することで酸素を出し入れする特性を利用している。
【０００４】
Ｃｅが４＋から３＋に価数変化する際、イオン半径が０．０９７ｎｍから０．１１４ｎｍに大きくなるため、ＣｅＯ2だけでは僅かなＣｅしか価数変化できず、十分な酸素吸蔵能を発現できなかった。
【０００５】
そこで、セリア−ジルコニア系化合物においては、イオン半径がＣｅより小さいＺｒ（価数：４＋、イオン半径：０．０８４ｎｍ）との複合酸化物としており、それによれば、Ｃｅの価数変化に伴うイオン半径の増大を吸収することができるため、ほぼ理論値（０．２５ｍｏｌ−Ｏ2／ｍｏｌ−Ｃｅ）の酸素吸蔵能を発現できる。
【０００６】
また、従来では、ＯＳＣ材料の特性を十分に発揮させるために、Ｐｔ等の貴金属がセリア−ジルコニア系化合物の表面に担持されている。この貴金属は、ＮＯｘやＨＣなどの排ガスを分解する反応における触媒機能を有するものである。
【特許文献１】特開２００３−２７７０５９号公報
【特許文献２】特開２００５−１６１１４３号公報
【発明の開示】
【発明が解決しようとする課題】
【０００７】
しかしながら、上記した従来の触媒体では、ＯＳＣ材料であるセリア−ジルコニア系化合物は、ほぼ理論値の酸素吸蔵能を実現できるものの、三元触媒に使用する際には、多くの酸素の吸放出が必要となるため、ＯＳＣ材料を多く使用する必要があり、これにより圧損の上昇や熱容量の増加が発生するなどの問題がある。
【０００８】
また、触媒機能を有する貴金属が、セリア−ジルコニア系化合物の表面に担持されているため、使用時の熱サイクルにより凝集して粒成長してしまい、結果的に、酸素吸蔵能が低下するという問題がある。
【０００９】
本発明は、上記問題に鑑みてなされたものであり、酸素吸蔵能を有するセリア−ジルコニア系化合物と、触媒機能を有する貴金属とを備える触媒体において、理論値以上の酸素吸蔵能を発現し、貴金属の凝集を防止できるようにすることを目的とする。
【課題を解決するための手段】
【００１０】
上記目的を達成するため、本発明は、酸素吸蔵能を有するセリア−ジルコニア系化合物と、触媒機能を有する貴金属とを備える触媒体において、セリア−ジルコニア系化合物におけるＺｒの一部を、Ｃｅ以外であって酸化物の状態で酸素吸蔵能を有する元素で置換するとともに、貴金属をセリア−ジルコニア系化合物に固溶させたことを特徴とする。
【００１１】
それによれば、セリア−ジルコニア系化合物において、Ｚｒの一部を、Ｃｅ以外の元素であって酸化物の状態で酸素吸蔵能を有する元素で置換しているため、置換させた元素に相当する酸素吸蔵能を向上させることができ、貴金属がセリア−ジルコニア系化合物に固溶しているため、貴金属の粒成長を抑制できる。そのため、理論値以上の酸素吸蔵能を発現し、貴金属の凝集を防止することができる。
【００１２】
この場合、Ｃｅ以外であって酸化物の状態で酸素吸蔵能を有する元素は、セリア−ジルコニア系化合物におけるＺｒのイオン半径よりも小さいものであることが好ましい。
【００１３】
それによれば、セリア−ジルコニア系化合物において、Ｃｅの価数変化に伴うイオン半径の増大分を、置換する元素によって吸収しやすくなり、好ましい。
【発明を実施するための最良の形態】
【００１４】
以下、本発明の実施形態について図に基づいて説明する。
【００１５】
図１（ａ）は、本発明の実施形態に係る触媒体１００の概略的な結晶構造を示す図であり、図１（ｂ）は、比較例として従来の一般的なセリア（ＣｅＯ2）−ジルコニア（ＺｒＯ2）系化合物の概略的な結晶構造を示す図である。
【００１６】
なお、図１中、セリウム（Ｃｅ）、ジルコニウム（Ｚｒ）、貴金属、鉄（Ｆｅ）については、図中の元素に対して表記してあるが、表記していない多数の元素は酸素（Ｏ）に相当する。まず、図１（ｂ）に示されるように、従来のセリア−ジルコニア系化合物においては、Ｃｅ、Ｚｒおよび酸素により結晶格子が形成されている。
【００１７】
それに対して、図１（ａ）に示される本実施形態の触媒体１００では、従来のセリア−ジルコニア系化合物におけるＺｒの一部を、Ｃｅ以外の元素であって酸化物の状態で酸素吸蔵能を有する元素としてのＦｅで置換するとともに、触媒機能を有する貴金属をセリア−ジルコニア系化合物に固溶させたものである。
【００１８】
具体的には、本実施形態では、図１（ａ）、（ｂ）に示されるように、従来のセリア−ジルコニア系化合物におけるＺｒのサイトに、Ｆｅ元素を置換させており、Ｃｅのサイトに貴金属を置換させている。なお、図１（ａ）には、これらの元素の置換によって発生した欠陥が示されている。
【００１９】
ここで、酸化物の状態で酸素吸蔵能を有する元素としては、Ｆｅ以外にも、Ｃｅ以外で酸化物が酸素吸蔵能を有する元素であればよく、好ましくは、セリア−ジルコニア系化合物におけるＺｒのイオン半径よりも小さいものを用いる。
【００２０】
具体的に、このようなＣｅ以外で酸化物の状態で酸素吸蔵能を有する元素としては、価数を複数持つ元素であればよく、例えばＣｒ（クロム）やＣｏ（コバルト）などの遷移元素などが挙げられる。
【００２１】
また、触媒機能を有する貴金属は、セリア−ジルコニア系化合物に固溶しているが、この貴金属は、セリア−ジルコニア系化合物におけるＣｅのサイトもしくはＺｒのサイト（結晶格子点）、またはこれら両方のサイトに置換されるものである。なお、図１（ａ）では、貴金属はＣｅのサイトに置換されている。
【００２２】
このような貴金属としては、ＮＯｘやＨＣなどの排ガスの分解反応における触媒機能を発揮するものであればよく、例えば、Ｐｔ（白金）、Ｐｄ（パラジウム）、Ｒｈ（ロジウム）などの一般的な触媒としての貴金属を採用することができる。
【００２３】
このような本実施形態の触媒体１００は、クエン酸錯体法、ゾル−ゲル法、共沈法などにより合成することができる。例えば、ＰｔおよびＦｅをセリア−ジルコニア系化合物におけるＣｅサイト、Ｚｒサイトに置換させた本実施形態の触媒体１００を、クエン酸錯体法により製造する場合、次のようにする。
【００２４】
触媒体１００におけるＣｅ、Ｚｒ、Ｆｅ、Ｐｔ、Ｏが所望の組成となるように、塩化セリウム水溶液、塩化ジルコニウム水溶液、塩化白金酸水溶液、塩化鉄水溶液を秤量し、これらにクエン酸水溶液を適量混合する。
【００２５】
続いて、この混合溶液をロータリーエバポレータなどで濃縮し、乾燥（例えば３００℃、１時間、大気中）させる。次に、この乾燥物を、例えば８００℃、１時間、大気中で焼成し、最後に、例えば１００℃、４時間、水素２％の窒素バランス雰囲気にて還元処理を行う。こうして、上記触媒体ができあがる。
【００２６】
ところで、本実施形態によれば、ＯＳＣ材料であるセリア−ジルコニア系化合物において、Ｚｒの一部を、Ｃｅ以外であって酸化物の状態で酸素吸蔵能を有する元素で置換しているため、置換させた元素に相当する酸素吸蔵能を向上させることができる。
【００２７】
また、上述したが、セリア−ジルコニア系化合物においては、Ｃｅが酸素を放出する際、Ｃｅの価数変化に伴いＣｅのイオン半径が大きくなる。Ｚｒのイオン半径はＣｅより小さいため、Ｃｅのイオン半径の変化を吸収できることから、ＣｅＯ2にＺｒＯ2を添加することで酸素吸蔵能を向上させている。
【００２８】
そこで、本実施形態の触媒体１００においても、Ｃｅ以外であって酸化物の状態で酸素吸蔵能を有する元素として、セリア−ジルコニア系化合物において置換されるＺｒのイオン半径よりも小さいものを用いれば、Ｃｅの価数変化に伴うイオン半径の増大分を、Ｃｅ以外であって酸化物の状態で酸素吸蔵能を有する元素によって吸収できる。
【００２９】
また、このＣｅ以外であって酸化物の状態で酸素吸蔵能を有する元素は、酸素を放出する際に価数変化する。例えば、上記Ｆｅの場合、＋３から＋２へと価数が変化する。そのため、この元素のイオン半径が変化する。
【００３０】
この点を考慮すると、Ｃｅ以外であって酸化物の状態で酸素吸蔵能を有する元素は、価数変化に伴いイオン半径が小さくなるものがよいが、価数変化に伴いイオン半径が大きくなる場合は、その変化幅が小さいものがよい。
【００３１】
また、本実施形態の触媒体１００によれば、貴金属がセリア−ジルコニア系化合物の結晶格子点に固溶しているため、触媒体１００自身に触媒機能を付与できるとともに、貴金属の粒成長を抑制して酸素吸蔵能の耐久性を向上できる。
【００３２】
さらに、触媒性能を有する貴金属を、触媒体１００内部に高分散に固溶するようにすれば、触媒性能の向上が期待できる。このように、本実施形態によれば、理論値以上の酸素吸蔵能を発現し、貴金属の凝集を防止することができる。
【００３３】
次に、限定するものではないが、本実施形態の触媒体１００の効果について、次の例に基づいて、より具体的に示しておく。
【００３４】
本例では、実施形態の触媒体１００として、Ｃｅ0.49Ｐｄ0.01Ｚｒ0.40Ｆｅ0.10Ｏ2の組成物を用いた。なお、この組成物は上記したクエン酸錯体法により製造できる。また、比較例の触媒体として、Ｃｅ0.5Ｚｒ0.50Ｏ2のセリア−ジルコニア系化合物にＰｔを担持させたものを用いた。
【００３５】
これら実施形態および比較例の触媒体について、酸素吸蔵能（ＯＳＣ、単位：ｍｏｌ−Ｏ2／ｍｏｌ−Ｃｅ）を測定した。ＯＳＣ測定は一般的なものであるが、ここでは、９００℃、１０時間の耐久試験の前後におけるＯＳＣを測定した。
【００３６】
図２は、このＯＳＣ測定の結果を示す図である。図２に示されるように、比較例の触媒体では、耐久前は、ほぼ理論値のＯＳＣを示すが、耐久後はＰｔの凝集が発生し、ＯＳＣが低下している。
【００３７】
一方、実施形態の触媒体では、上記した酸化物の状態で酸素吸蔵能を有する元素によるＯＳＣの向上および貴金属の固溶による凝集防止の効果が現れることにより、理論値以上のＯＳＣを発現するとともに、耐久後でＯＳＣの低下は見られない。
【００３８】
また、図３は、本例における実施形態の触媒体と比較例の触媒体とについて、触媒性能を調査した結果を示す図である。ここでは、ＨＣとしてのプロピレンを５０％浄化する温度Ｔ５０を、指標とし、高温環境となる実用レベルでの触媒性能を調べるために、上記耐久試験後のＴ５０を調査した。
【００３９】
図３に示されるように、比較例の触媒体では、耐久試験によるＰｔの凝集が発生し、プロピレン浄化温度Ｔ５０が大きいものとなっているのに対し、本実施形態の触媒体では、Ｐｄの凝集は見られず、比較例に比べて、当該浄化温度Ｔ５０が低いものとなっている。つまり、本実施形態の触媒体は、従来に比べて触媒性能が向上している。
【図面の簡単な説明】
【００４０】
【図１】（ａ）は、本発明の実施形態に係る触媒体の概略結晶構造を示す図、（ｂ）は従来の一般的なセリア−ジルコニア系化合物の概略結晶構造を示す図である。
【図２】実施形態と比較例の触媒体についてのＯＳＣ測定の結果を示す図である。
【図３】実施形態と比較例の触媒体について触媒性能を調査した結果を示す図である。
【符号の説明】
【００４１】
１００…触媒体。
【図１】
2007268434.tif 000003
【図２】
2007268434.tif 000004
【図３】
2007268434.tif 000005